(57)【要約】【課題】弱溶剤に対する溶解性に優れ、フッ素樹脂ポリオールとの反応性が良好な弱溶剤型フッ素樹脂塗料用硬化剤、およびこれを用いた２液型フッ素樹脂塗料を提供すること。【解決手段】ヘキサメチレンジイソシアネートのポリイソシアヌレートおよび／またはウレタン結合を含有するヘキサメチレンジイソシアネートのポリイソシアヌレートからなるポリイソシアヌレート体と、ノルボルナンジイソシアネートとを含有し、遊離のヘキサメチレンジイソシアネートが０．３質量％以下、かつ、溶剤を含まない状態で、ポリイソシアヌレート体の粘度が２５℃で６００〜１，５００ｍｍ2／ｓである弱溶剤型フッ素樹脂塗料用硬化剤。【選択図】なし【特許請求の範囲】
【請求項１】
ヘキサメチレンジイソシアネートのポリイソシアヌレートおよび／またはウレタン結合を含有するヘキサメチレンジイソシアネートのポリイソシアヌレートからなるポリイソシアヌレート体と、ノルボルナンジイソシアネートとを含有し、
遊離のヘキサメチレンジイソシアネートが０．３質量％以下、かつ、溶剤を含まない状態で、前記ポリイソシアヌレート体の粘度が２５℃で６００〜１，５００ｍｍ2／ｓであることを特徴とする弱溶剤型フッ素樹脂塗料用硬化剤。
【請求項２】
前記ポリイソシアヌレート体とノルボルナンジイソシアネートとを、ポリイソシアヌレート体／ノルボルナンジイソシアネート＝９．３／０．７〜０．７／９．３（質量比）で含有する請求項１記載の弱溶剤型フッ素樹脂塗料用硬化剤。
【請求項３】
弱溶剤を含有する請求項１または２記載の弱溶剤型フッ素樹脂塗料用硬化剤。
【請求項４】
アルキルシリケートおよびその縮合物の少なくとも一方を含有する請求項１〜３のいずれか１項記載の弱溶剤型フッ素樹脂塗料用硬化剤。
【請求項５】
前記アルキルシリケートおよびその縮合物の少なくとも一方を、１０〜４０質量％含む請求項４記載の弱溶剤型フッ素樹脂塗料用硬化剤。
【請求項６】
前記アルキルシリケートが、エチルシリケートである請求項４または５記載の弱溶剤型フッ素樹脂塗料用硬化剤。
【請求項７】
請求項１〜６のいずれか１項記載の弱溶剤型フッ素樹脂塗料用硬化剤と、水酸基およびカルボキシル基を含有するとともに弱溶剤に可溶なフッ素樹脂ポリオール並びに弱溶剤を含む主剤と、からなる２液型フッ素樹脂塗料。
【請求項８】
前記ポリイソシアヌレート体およびノルボルナンジイソシアネートと、前記フッ素樹脂ポリオールとが、イソシアネート基／水酸基当量比＝２／１〜１／２の範囲で配合される請求項７記載の２液型フッ素樹脂塗料。
【発明の詳細な説明】
【技術分野】
【０００１】
本発明は、弱溶剤型フッ素樹脂塗料用硬化剤およびこれを用いた２液型フッ素樹脂塗料に関する。
【背景技術】
【０００２】
住宅やビルなどの建造物の外装に用いられる塗料には、高い耐候性が要求される。特に、高層建築物、橋梁物については、巨大かつ高層であるため、塗装面積が広大なだけでなく塗装作業時の危険性が伴うため、頻繁に補修並びに塗り替え作業ができない。このような理由からフッ素樹脂塗料が近年使用されるようになってきた。
そして、フッ素樹脂塗料を構成するイソシアネート系硬化剤としては、フッ素樹脂ポリオールとの反応性は低いものの、耐候性に優れた脂肪族系または脂環族系イソシアネートが好んで使用されてきた。
【０００３】
一方、主剤と硬化剤とからなる２液型フッ素樹脂塗料の溶剤としては、一般的に、トルエンやキシレン等の芳香族炭化水素溶剤や、酢酸ブチル等のエステル系溶剤などの強溶剤、すなわち、溶解力の強い溶剤が用いられていた。
これらの強溶剤は、臭気が強いため、近年、作業環境の改善や地球環境負荷の低減という点から、敬遠される傾向にある。さらに、塗装の補修並びに塗り替えの際、旧塗膜の上から新たに塗装する場合に、その補修用塗料中に強溶剤が含まれている場合、その強溶剤の溶解力が高いために旧塗膜が膨潤ないしは溶解し、旧塗膜まで補修する必要が発生する虞がある。その結果、塗装作業の拡大化と煩雑化、塗装費用の増大、工期の延長などの問題が生じる場合がある。
【０００４】
以上の問題解決のため、フッ素樹脂塗料を用いる場合に、硬化剤として、例えばヘキサメチレンジイソシアネート（以下、ＨＤＩと略称する）のような脂肪族イソシアネートからなる組成物を用い、溶剤として、比較的臭気が少なく、かつ溶解力の弱い低極性溶剤である弱溶剤を用いたタイプが好んで使用されるようになってきた。
例えば、特許文献１（特開平８−３０２２８２号公報）には、パラフィン系溶剤またはナフテン系溶剤を３０重量％以上含む溶剤を用いたフッ素樹脂系の塗料用被覆組成物が開示されている。
また、特許文献２（特開２００６−１５２０８０号公報）には、弱溶剤に対する溶解性に優れた水酸基含有フッ素樹脂を含む弱溶剤型フッ素樹脂系塗料組成物が開示されている。
【０００５】
しかし、これらの弱溶剤型フッ素樹脂塗料は、フッ素樹脂ポリオールの塗膜乾燥性が悪い（遅い）上に、弱溶剤の揮発が遅いため、塗膜がベタつき易く、初期汚染性という点で問題がある。さらに、イソシアネート硬化剤のフッ素樹脂ポリオールおよび弱溶剤に対する溶解性が低いため、使用可能な主剤および硬化剤に制約がある上に、イソシアネート硬化剤と当該ポリオールとの反応性が乏しいことから、触媒などで反応を促進させる必要があるため、可使時間の維持が難しいという問題もある。
【０００６】
これらの点に鑑み、イソシアネート硬化剤のフッ素樹脂ポリオールに対する相溶性を高める手法として、硬化剤としてＨＤＩの環状３量体を用いたり（特許文献３：特開昭６３−２６５９７０号公報）、アロファネート基およびイソシアヌレート基を有し、アロファネート基とイソシアヌレート基とのモル比を所定範囲に調整したポリイソシアネートを用いたり（特許文献４：特許第３２４４２９７号公報）する手法が開示されている。
【０００７】
しかし、上記各特許文献の手法を用いた場合でも、イソシアネート硬化剤の弱溶剤や、低汚染化剤として必要に応じて用いられるアルキルシリケート（特許文献５，６参照）に対する溶解性は不十分であり、さらなる改善が求められている。
【０００８】
【特許文献１】特開平８−３０２２８２号公報
【特許文献２】特開２００６−１５２０８０号公報
【特許文献３】特開昭６３−２６５９７０号公報
【特許文献４】特許第３２４４２９７号公報
【特許文献５】特開２００２−３８０８５号公報
【特許文献６】特開２００５−２３２８５号公報
【発明の開示】
【発明が解決しようとする課題】
【０００９】
本発明は、上記事情に鑑みてなされたものであり、弱溶剤に対する溶解性に優れ、フッ素樹脂ポリオールとの反応性が良好な弱溶剤型フッ素樹脂塗料用硬化剤、およびこれを用いた２液型フッ素樹脂塗料を提供することを目的とする。
【課題を解決するための手段】
【００１０】
本発明者らは、上記目的を達成するために鋭意検討を重ねた結果、硬化剤として、特定範囲の粘度を有するＨＤＩのポリイソシアヌレート体と、ノルボルナンジイソシアネート（以下、ＮＢＤＩと略称する）とを併用することで、硬化剤の弱溶剤に対する溶解性とフッ素樹脂ポリオールとの相溶性が向上する結果、硬化剤と、主剤中のフッ素樹脂ポリオールとの反応が速やかに進行し、塗膜乾燥性や強度に優れた塗膜が得られることを見出し、本発明を完成した。
【００１１】
すなわち、本発明は、
１．  ＨＤＩのポリイソシアヌレートおよび／またはウレタン結合を含有するＨＤＩのポリイソシアヌレートからなるポリイソシアヌレート体と、ＮＢＤＩとを含有し、遊離のＨＤＩが０．３質量％以下、かつ、溶剤を含まない状態で、前記ポリイソシアヌレート体の粘度が２５℃で６００〜１，５００ｍｍ2／ｓであることを特徴とする弱溶剤型フッ素樹脂塗料用硬化剤、
２．  前記ポリイソシアヌレート体とＮＢＤＩとを、ポリイソシアヌレート体／ＮＢＤＩ＝９．３／０．７〜０．７／９．３（質量比）で含有する１の弱溶剤型フッ素樹脂塗料用硬化剤、
３．  弱溶剤を含有する１または２の弱溶剤型フッ素樹脂塗料用硬化剤、
４．  アルキルシリケートおよびその縮合物の少なくとも一方を含有する１〜３のいずれかの弱溶剤型フッ素樹脂塗料用硬化剤、
５．  前記アルキルシリケートおよびその縮合物の少なくとも一方を、１０〜４０質量％含む４の弱溶剤型フッ素樹脂塗料用硬化剤、
６．  前記アルキルシリケートが、エチルシリケートである４または５の弱溶剤型フッ素樹脂塗料用硬化剤、
７．  １〜６のいずれかの弱溶剤型フッ素樹脂塗料用硬化剤と、水酸基およびカルボキシル基を含有するとともに弱溶剤に可溶なフッ素樹脂ポリオール並びに弱溶剤を含む主剤と、からなる２液型フッ素樹脂塗料、
８．  前記ポリイソシアヌレート体およびＮＢＤＩと、前記フッ素樹脂ポリオールとが、イソシアネート基／水酸基当量比＝２／１〜１／２の範囲で配合される７の２液型フッ素樹脂塗料
を提供する。
【発明の効果】
【００１２】
本発明では、弱溶剤型フッ素樹脂塗料用硬化剤として、ＨＤＩの各種変性体の中でもポリイソシアヌレート体を用いているため、弱溶剤型フッ素樹脂塗料の短所である塗膜乾燥性の悪さを解消することができる。
また、ＨＤＩのポリイソシアヌレート体の粘度を所定範囲に調節することで、ポリイソシアヌレート体の、ＮＢＤＩおよび弱溶剤への溶解性を高めることができる。
さらに、弱溶剤との相溶性およびポリイソシアヌレート体の溶解性に優れたＮＢＤＩを用いているため、イソシアヌレート体とＮＢＤＩとを含む有機ポリイソシアネート硬化剤全体としての弱溶剤に対する溶解性が向上する結果、弱溶剤可溶型フッ素樹脂ポリオールとの反応性が向上し、当該硬化剤を用いた塗料の塗膜乾燥性および初期汚染性が改善される効果が発現する。
また、本発明の弱溶剤型フッ素樹脂塗料用硬化剤は、ＨＤＩのポリイソシアヌレートおよび／またはウレタン結合含有のＨＤＩのポリイソシアヌレートと、ＮＢＤＩとを含有しており、その構造故に高耐候性を有しているため、これをさらに高耐候性を有するフッ素樹脂ポリオールと組み合わせることによって耐候性に極めて優れた塗膜を形成することができる。
さらに、弱溶剤を用いているため、地球環境や作業環境に優しい硬化剤および塗料を提供することができる。
【発明を実施するための最良の形態】
【００１３】
以下、本発明についてさらに詳しく説明する。
本発明に係る弱溶剤型フッ素樹脂塗料用硬化剤は、ＨＤＩのポリイソシアヌレート（以下、ＨＤＩポリイソシアヌレートという）およびウレタン結合を含有するＨＤＩのポリイソシアヌレート（以下、ウレタン結合含有ＨＤＩポリイソシアヌレートという）からなるポリイソシアヌレート体と、ＮＢＤＩとを含有してなるものである。
すなわち、本発明では、ＮＢＤＩが、ＨＤＩポリイソシアヌレートおよび／またはウレタン結合含有ＨＤＩポリイソシアヌレートと、弱溶剤の双方に対する相溶性に優れていることを見出し、これを硬化剤の一成分として用いる。
このＮＢＤＩは、市販品として入手可能であり、例えば、コスモネートＮＢＤＩ（三井化学ポリウレタン株式会社製）等が挙げられる。
【００１４】
ＨＤＩポリイソシアヌレートおよびウレタン結合含有ＨＤＩポリイソシアヌレートは、上述の特許文献３に開示されているような、従来公知の各種手法で製造することができる。
【００１５】
ＮＢＤＩおよび弱溶剤との溶解性を高め、ポリイソシアヌレート体とＮＢＤＩとからなる有機ポリイソシアネート組成物全体としての弱溶剤に対する溶解性を向上させるためには、ポリイソシアヌレート体の粘度は、遊離のヘキサメチレンジイソシアネートが０．３質量％以下、かつ、溶剤を含まない状態で、６００〜１，５００ｍｍ2／ｓ（２５℃、以下同様）が好ましく、７００〜１，４００ｍｍ2／ｓであることがより好ましい。
ポリイソシアヌレート体の粘度が６００ｍｍ2／ｓ未満の場合、ポリイソシアヌレート体中のポリイソシアヌレート構造の含有量が低いため、塗膜の乾燥性が悪く（遅く）、耐候性にも劣る。一方、粘度が１，５００ｍｍ2／ｓを超えると、ポリイソシアヌレート体中のポリイソシアヌレート構造の含有量が高すぎて、弱溶剤およびＮＢＤＩとの相溶性（溶解性）が低下する。
【００１６】
さらに、本発明において、ポリイソシアヌレート体とＮＢＤＩとの配合割合は特に限定されるものではないが、ポリイソシアヌレート体／ＮＢＤＩ＝９．３／０．７〜０．７／９．３（質量比、以下同様）が好ましく、９．３／０．７〜１．５／８．５がより好ましく、９．３／０．７〜３／７がより一層好ましい。
ポリイソシアヌレート体とＮＢＤＩとの配合比を上記範囲に調節することで、硬化剤の弱溶剤に対する溶解性や、硬化剤と弱溶剤可溶型フッ素樹脂ポリオールとの相溶性が高まる結果、硬化剤とポリオールとの反応性が向上し、得られる塗料の塗膜乾燥性および初期汚染性が良好になる。
【００１７】
すなわち、ＮＢＤＩに対するポリイソシアヌレート体の質量比が９．３を超えると、有機ポリイソシアネート組成物中におけるポリイソシアヌレート構造が相対的に多くなる。その結果、弱溶剤およびフッ素樹脂ポリオールとの相溶性（溶解性）が悪くなるため、反応性が低下し、塗料の塗膜乾燥性および初期汚染性が悪化する虞があるうえに、均一な塗膜とならず、高光沢の塗膜が得られない虞がある。
一方、ＮＢＤＩに対するポリイソシアヌレート体の質量比が０．７未満であると、反対にポリイソシアヌレート構造が相対的に少なくなる。その結果、塗膜の耐候性が低下する虞があるうえに、ポリイソシアヌレート体の官能基数がＮＢＤＩのそれより高いため、塗膜強度が低下する虞がある。
【００１８】
イソシアネートとしては、耐候性の点から無黄変タイプのものが好ましいため、本発明では主としてＨＤＩが用いられるが、必要に応じて、２，４−トリレンジイソシアネート、２，６−トリレンジイソシアネート、４，４′−ジフェニルメタンジイソシアネート、２，４′−ジフェニルメタンジイソシアネート、２，２′−ジフェニルメタンジイソシアネート、４，４′−ジフェニルエーテルジイソシアネート等の芳香族ジイソシアネート；テトラメチレンジイソシアネート、２−メチル−ペンタン−１，５−ジイソシアネート、３−メチル−ペンタン−１，５−ジイソシアネート、リジンジイソシアネート、トリオキシエチレンジイソシアネート等の脂肪族ジイソシアネート；キシリレン−１，４−ジイソシアネート、キシリレン−１，３−ジイソシアネート、テトラメチルキシリレンジイソシアネート等の芳香脂肪族ジイソシアネート；イソホロンジイソシアネート、水素添加トリレンジイソシアネート、水素添加キシレンジイソシアネート、水素添加ジフェニルメタンジイソシアネート、水素添加テトラメチルキシレンジイソシアネート等の脂環族ジイソシアネート等を一部併用することも可能である。これらの有機ジイソシアネートは、単独あるいは２種以上の混合物のいずれの形態で用いてもよい。併用する場合、その使用量は、ＨＤＩに対して５〜３５質量％程度が好ましく、５〜２０質量％がより好ましい。
【００１９】
また、本発明では、ＨＤＩポリイソシアヌレートだけなく、ウレタン結合含有ＨＤＩポリイソシアヌレートも用いることができるが、このウレタン結合含有ＨＤＩポリイソシアヌレートとしては、活性水素化合物により予めウレタン変性されたＨＤＩをイソシアヌレート化したものでも、ＨＤＩと活性水素化合物との混合物をイソシアヌレート化（すなわち、イソシアヌレート化と同時にウレタン化および部分的にアロファネート化も進行）したものでも、さらにはＨＤＩポリイソシアヌレートをその後に活性水素化合物によりウレタン変性したものでもよい。
【００２０】
この活性水素化合物としては、官能基数が１〜５（一価〜五価アルコール）であれば本発明に使用できる。その具体例としては、フェノール、クレゾール等のフェノール性ヒドロキシ化合物；メタノール、エタノール、プロパノール（各種異性体を含む）、ブタノール（各種異性体を含む）、ペンタノール（各種異性体を含む）、ヘキサノール（各種異性体を含む）、ヘプタノール（各種異性体を含む）、オクタノール（各種異性体を含む）、ノナノール（各種異性体を含む）、デカノール（各種異性体を含む）、ラウリルアルコール、ミリスチルアルコール（テトラデカノール）、ペンタデカノール、セチルアルコール（ヘキサデカノール）、ヘプタデカノール、ステアリルアルコール（オクタデカノール）、ノナデカノール、オレイルアルコール等の脂肪族モノオール類、シクロヘキサノール、メチルシクロヘキサノール等の脂環族モノオール類；ベンジルアルコール等の芳香脂肪族モノオール類；エチレングリコール、１，２−プロパンジオール、１，３−プロパンジオール、１，２−ブタンジオール、１，３−ブタンジオール、１，４−ブタンジオール、１，５−ペンタンジオール、２−メチル−１，５−ペンタンジオール、３−メチル−１，５−ペンタンジオール、１，６−ヘキサンジオール、１，８−オクタンジオール、１，９−ノナンジオール、ネオペンチルグリコール、２，２−ジエチル−１，３−プロパンジオール、２−ｎ−ブチル−２−エチル−１，３−プロパンジオール、２，２，４−トリメチル−１，３−ペンタンジオール、２−エチル−１，３−ヘキサンジオール、２−ｎ−ヘキサデカン−１，２−エチレングリコール、２−ｎ−エイコサン−１，２−エチレングリコール、２−ｎ−オクタコサン−１，２−エチレングリコール等の脂肪族ジオール類；シクロヘキサン−１，４−ジオール、シクロヘキサン−１，４−ジメタノール、水素添加ビスフェノールＡ等の脂環族ジオール類；ビス（β−ヒドロキシエチル）ベンゼン等の芳香脂肪族ジオール類；グリセリン、トリメチロールプロパン、ペンタエリスリトール等の脂肪族ポリオール類；ジエチレングリコール、ジプロピレングリコール、トリエチレングリコール等のオキシアルキレン基含有グリコール類；上記各化合物を開始剤として用いて、エチレンオキシド、プロピレンオキシド、グリシジルエーテル、メチルグリシジルエーテルなどのモノマーを単独でまたは２種以上混合して公知の方法により付加重合して得られたポリエーテルモノまたはポリオール；アミン系モノまたはポリオール；アミノアルコール系モノまたはポリオール；片末端をアルキル基で封鎖したポリオキシエチレンモノアルキルエーテル類；アジピン酸、無水フタル酸などの二塩基酸と、エチレングリコール、ジエチレングリコール、トリメチロールプロパンなどのグリコールやトリオールとの脱水縮合反応により得られる各種ポリエステルポリオール；ε−カプロラクタムの開環重合により得られるラクトン系ポリオール；ポリカーボネート系ジまたはポリオール；アクリル系ポリオール；ポリブタジエン系ポリオール；ノボラック樹脂やレゾール樹脂などのフェノール系ポリオール；ポリオール中でアクリロニトリル、スチレンなどのビニル系モノマーをラジカル重合さ��たタイプ；これらのポリマーをポリオール中に分散溶解させたポリマーポリオール；テトラヒドロフランのカチオン重合により得られるポリテトラメチレン系ポリオールなどを挙げることができ、単独または２種以上の混合物として使用することができる。
また、これらの活性水素化合物は、イソシアヌレート化反応の助触媒としての作用も発揮するので、助触媒として用いることもできる。
【００２１】
また、ＨＤＩのイソシアヌレート化を進めるためのイソシアヌレート化触媒としては、例えば、酢酸、プロピオン酸、バレリアン酸、カプリン酸、オクチル酸、ミリスチン酸等のアルキルカルボン酸およびこれらのアルキルカルボン酸の分岐タイプのアルカリ金属塩；テトラメチルアンモニウム、テトラエチルアンモニウム、テトラブチルアンモニウム等のテトラアルキルアンモニウムのハイドロオキサイド；カルボン酸の第四アンモニウム塩；ヘキサメチルジシラザン等のアミノシリル基含有化合物等が挙げられる。
イソシアヌレート化の際には、必要に応じて溶剤を使用することもできるが、この溶剤はＨＤＩのイソシアネート基と反応しないタイプが好ましい。具体的には活性水素基を有しないものであり、例えば、トルエン、キシレン等の芳香族系溶剤；メチルエチルケトン、メチルイソブチルケトン、シクロヘキサノン等のケトン系溶剤；酢酸エチル、酢酸ブチル、酢酸イソブチル等のエステル系溶剤；エチレングリコールエチルエーテルアセテート、プロピレングリコールメチルエーテルアセテート、３−メチル−３−メトキシブチルアセテート、エチル−３−エトキシプロピオネート等のグリコールエーテルエステル系溶剤；テトラヒドロフラン、ジオキサン等のエーテル系溶剤が挙げられる。また、これらの溶剤は、１種単独で、または２種以上混合して使用することもできるため、反応条件に応じた粘度に調整することができる。
なお、溶剤は、イソシアヌレート化反応が終了した後、未反応のＨＤＩを減圧蒸留にて除去する際に、反応粗生成物から除去される。
【００２２】
本発明のフッ素樹脂塗料用硬化剤は、弱溶剤を含有していてもよい。
ここで、弱溶剤とは、一般的には溶解力の弱い溶剤を意味するが、具体的には、ＪＩＳ  Ｋ  ２２６６で規定されるアニリン点が１２〜５５℃であるものをいい、労働安全衛生法の第３種有機溶剤に相当する、高沸点芳香族炭化水素系溶剤を含んでいてもよい脂肪族炭化水素系溶剤であり、ターペンやミネラルスピリットなどに代表されるような高引火点、高沸点、低有害性であるものをいう。
【００２３】
弱溶剤の具体例としては、ミネラルスピリットＡ（アニリン点＝４３℃）、ホワイトスピリット、ミネラルターペン、イソパラフィン、ソルベント灯油、芳香族ナフサ、ＶＭ＆Ｐナフサ、ソルベントナフサなどがある。これらの市販品としては、ソルベッソ１００、ソルベッソ１５０、ソルベッソ２００、エッソナフサＮｏ．６（アニリン点＝４３℃）（以上、エッソ石油株式会社製）；スワゾール１０００、スワゾール１５００（以上、コスモ石油株式会社製）；イプゾール１００（アニリン点＝１２．４℃、出光興産株式会社製）；ＨＡＷＳ（アニリン点＝１５℃）、ＬＡＷＳ（アニリン点＝４３℃）（以上、シェルケミカルズジャパン株式会社製）；Ａソルベント（アニリン点＝４４．５℃、日本石油株式会社製）などが挙げられる。
その他、単成分溶剤としてはｎ−ブタン、ｎ−ヘキサン、ｎ−ヘプタン、ｎ−オクタン、イソノナン、ｎ−デカン、ｎ−ドデカン、シクロペンタン、シクロヘキサン、シクロブタンなどの脂肪族炭化水素類などが挙げられる。
以上の弱溶剤は、１種単独で、または２種以上組み合わせて用いることができる。
なお、本発明の硬化剤には、弱溶剤以外の有機溶剤を含有していてもよいが、その量は弱溶剤の量以下であることが好ましい。
【００２４】
弱溶剤の配合量は特に限定されるものではないが、ポリイソシアヌレート体とＮＢＤＩとを含有する硬化剤中に、４０〜６０質量％程度、特に４５〜５５質量％程度とすることが好適である。
【００２５】
また、本発明のフッ素樹脂塗料用硬化剤には、得られる塗膜の汚染性を低下させる目的で、アルキルシリケートおよびその縮合物の少なくとも一方を配合することもできる。
ここで、アルキルシリケートおよびその縮合物の具体例としては、従来公知のものから適宜選択して用いることができ、例えば、テトラメトキシシラン、テトラエトキシシラン、テトラプロポキシシラン、テトラブトキシシラン、テトラフェノキシシラン、ジメトキシジエトキシシラン、およびこれらの分岐状または直鎖状の縮合物などを用いることができる。これらは１種単独で、または２種以上組み合わせて用いることができる。
これらの中でも、本発明においては、テトラエトキシシラン（エチルシリケート）およびその縮合物を用いることが好適である。
【００２６】
アルキルシリケートおよびその縮合物の配合量は任意であるが、得られる塗膜の強度を維持しつつ、十分な低汚染性を発揮させることを考慮すると、硬化剤中に、１０〜４０質量％配合することが好ましく、１５〜３５質量％配合することがより好ましい。
本発明のフッ素樹脂塗料用硬化剤の製造法は特に限定されず、上記各成分を任意の順序で混合して調製すればよい。混合方法は任意であり、ディゾルバ、ホモミキサなどの混合装置を用いて混合すればよい。
上記各成分を混合することで、本発明のフッ素樹脂塗料用硬化剤は、均一透明な溶液として得られる。
【００２７】
本発明に係る２液型フッ素樹脂塗料は、上述したフッ素樹脂塗料用硬化剤と、水酸基およびカルボキシル基を含有するとともに弱溶剤に可溶なフッ素樹脂ポリオール並びに弱溶剤を含む主剤とからなるものである。
ここで、水酸基およびカルボキシル基を含有し、弱溶剤に可溶なフッ素樹脂ポリオールとしては、特に限定されるものではなく、公知の溶剤可溶型フッ素樹脂ポリオールを用いることができる。その具体例としては、フルオロエチレン−ビニルエーテル（ビニルエステル）共重合体等が挙げられる。市販品としては、ルミフロンＬＦ８００（旭硝子株式会社製）等が挙げられる。
【００２８】
また、フッ素樹脂ポリオールの水酸基価および酸価は特に限定されるものではないが、本発明の塗料では、水酸基価９〜１００ｍｇＫＯＨ／ｇが好ましく、２０〜７０ｍｇＫＯＨ／ｇがより好ましく、３０〜５０ｍｇＫＯＨ／ｇがより一層好ましく、また、酸価０．１〜５ｍｇＫＯＨ／ｇが好ましく、０．５〜３ｍｇＫＯＨ／ｇがより好ましい。
さらに、フッ素樹脂ポリオールの数平均分子量は、得られる塗膜の強度や、塗料の取り扱い性などを考慮すると、５，０００〜２０，０００が好ましく、７，０００〜１５，０００がより好ましい。数平均分子量は、示差屈折率計検出によるゲルパーミェーションクロマトグラフィー（以下、ＧＰＣと略称する）測定による測定値（ポリスチレン換算値）である（装置：東ソー株式会社製ＨＬＣ−８１２０ＧＰＣ、分離カラム：東ソーＴＳＫｇｅｌ  Ｓｕｐｅｒ  ＨＭ−Ｍのミックスカラム）。
なお、弱溶剤は、上記フッ素樹脂塗料用硬化剤で例示したものと同様のものが挙げられる。また、この場合も、弱溶剤以外のその他の溶剤を用いることができるが、その量は弱溶剤よりも少ない量とする。
【００２９】
フッ素樹脂塗料用硬化剤およびフッ素樹脂塗料用主剤は、硬化剤中のポリイソシアヌレート体およびＮＢＤＩと、主剤中のフッ素樹脂ポリオールとが、イソシアネート基／水酸基当量比＝２／１〜１／２、特に１．５／１〜１／１．５の範囲となるように配合することが好ましい。
また、弱溶剤の配合割合は任意であるが、塗料中に、３０〜７０質量％程度、特に、３５〜５５質量％程度が好適である。
【００３０】
なお、本発明の２液型フッ素樹脂塗料用主剤は、フッ素樹脂ポリオール溶液と酸化チタン等の顔料をステンレス製の混合容器に仕込み、ディゾルバおよびサンドミルなどの混合分散装置を用いて調製する。上記各必須成分の他に、必要に応じて顔料分散剤、表面調整剤、消泡剤、増粘剤、沈降防止剤、紫外線吸収剤、光安定剤、触媒等の各種添加剤を配合してもよい。
【００３１】
上記２液型フッ素樹脂塗料は、フッ素樹脂塗料用硬化剤と、フッ素樹脂ポリオールおよび弱溶剤とを含むフッ素樹脂塗料主剤とを適宜配合して調製される。この場合、配合手法は任意であり、硬化剤の製造法で既に述べた混合装置などを用いて適宜配合すればよい。
硬化剤および主剤の２成分を配合して調製した本発明の２液型フッ素樹脂塗料を、建物外壁などの被塗装面に直接または下塗り層の上から塗布した後、これを常温にて放置または加熱して乾燥し、塗膜が形成される。
この場合、塗布法は特に限定されるものではなく、刷毛塗り、ローラ塗りなどの公知の手法から適宜選択すればよい。また、塗布量、塗膜の厚み、乾燥時間などは、使用するフッ素樹脂や、被塗装面の材質などに応じて適宜なものとすればよい。
【実施例】
【００３２】
以下、実施例および比較例を挙げて、本発明をより具体的に説明するが、本発明は、下記の実施例に限定されるものではない。なお、以下の説明において、「部」は質量部を意味する。
【００３３】
［１］ＨＤＩポリイソシアヌレート、ウレタン結合含有ＨＤＩポリイソシアヌレートおよびＨＤＩの各種変性体の調製
［合成例１］
撹拌機、温度計、還流冷却器、および窒素吹込み管を取り付けた四ツ口フラスコ内を窒素雰囲気にした後、ＨＤＩと、イソシアヌレート化触媒とを仕込んだ。これを撹拌しながら５０〜７０℃に加熱してイソシアヌレート化反応を行い、所定のイソシアネート含量（以下、ＮＣＯ含量と略称する）（反応停止時のＮＣＯ含量）に到達した時点で停止剤を加えて反応を停止させ、ＨＤＩポリイソシアヌレートを含む淡黄色の反応生成液を得た。
未反応のＨＤＩを１２０〜１４０℃、０．０１〜０．０５Ｔｏｒｒで薄膜蒸留により除去し、目的のポリイソシアヌレート体を得た。
【００３４】
［合成例２−１〜２−４］
撹拌機、温度計、還流冷却器、および窒素吹込み管を取り付けた四ツ口フラスコ内を窒素雰囲気にした後、ＨＤＩと一価アルコールとを仕込んだ。これを撹拌しながら５０〜７０℃に加熱し、目標のＮＣＯ含量に達するまでウレタン化反応を行った。その後、この反応液中にイソシアヌレート化触媒を加えて５０〜７０℃でイソシアヌレート化反応を行い、所定のＮＣＯ含量（反応停止時のＮＣＯ含量）に到達した時点で停止剤を加えて反応を停止させ、ウレタン結合含有のＨＤＩポリイソシアヌレートを含む淡黄色の反応生成液を得た。
未反応のＨＤＩを１２０〜１４０℃、０．０１〜０．０５Ｔｏｒｒで薄膜蒸留により除去し、目的のポリイソシアヌレート体を得た。
【００３５】
［合成例３−１〜３−３］
撹拌機、温度計、還流冷却器、および窒素吹込み管を取り付けた四ツ口フラスコ内を窒素雰囲気にした後、ＨＤＩと二価アルコールとを仕込んだ。これを撹拌しながら５０〜７０℃に加熱し、目標のＮＣＯ含量に達するまでウレタン化反応を行った。その後、この反応液中にイソシアヌレート化触媒を加えて５０〜７０℃でイソシアヌレート化反応を行い、所定のＮＣＯ含量（反応停止時のＮＣＯ含量）に到達した時点で停止剤を加えて反応を停止させ、ウレタン結合含有のＨＤＩポリイソシアヌレートを含む淡黄色の反応生成液を得た。
未反応のＨＤＩを１２０〜１４０℃、０．０１〜０．０５Ｔｏｒｒで薄膜蒸留により除去し、目的のポリイソシアヌレート体を得た。
【００３６】
［合成例４］
撹拌機、温度計、還流冷却器、および窒素吹込み管を取り付けた四ツ口フラスコ内を窒素雰囲気にした後、ＨＤＩと二価アルコールとを仕込み、さらにこの混合物にイソシアヌレート化触媒を加えて５０〜７０℃にてイソシアヌレート化と同時にウレタン化（部分的なアロファネート化も含めて）反応を行い、所定のＮＣＯ含量（反応停止時のＮＣＯ含量）に到達した時点で停止剤を加えて反応を停止させ、ウレタン結合含有のＨＤＩポリイソシアヌレートを含む淡黄色の反応生成液を得た。
未反応のＨＤＩを１２０〜１４０℃、０．０１〜０．０５Ｔｏｒｒで薄膜蒸留により除去し、目的のポリイソシアヌレート体を得た。
【００３７】
［合成例５］
撹拌機、温度計、還流冷却器、および窒素吹込み管を取り付けた四ツ口フラスコ内を窒素雰囲気にした後、ＨＤＩと一価アルコールと二価アルコールとを仕込んだ。これを撹拌しながら５０〜７０℃に加熱し、目標のＮＣＯ含量に達するまでウレタン化反応を行った。その後、この反応液中にイソシアヌレート化触媒を加えて５０〜７０℃でイソシアヌレート化反応を行い、所定のＮＣＯ含量（反応停止時のＮＣＯ含量）に到達した時点で停止剤を加えて反応を停止させ、ウレタン結合含有のＨＤＩポリイソシアヌレートを含む淡黄色の反応生成液を得た。
未反応のＨＤＩを１２０〜１４０℃、０．０１〜０．０５Ｔｏｒｒで薄膜蒸留により除去し、目的のポリイソシアヌレート体を得た。
【００３８】
［合成例６］
撹拌機、温度計、還流冷却器、および窒素吹込み管を取り付けた四ツ口フラスコ内を窒素雰囲気にした後、ＨＤＩと、イソシアヌレート化触媒とを仕込んだ。これを撹拌しながら５０〜７０℃に加熱してイソシアヌレート化反応を行い、所定のＮＣＯ含量（反応停止時のＮＣＯ含量）に到達した時点で停止剤を加えて反応を停止させ、ＨＤＩポリイソシアヌレートを含む淡黄色の反応生成液を得た。
未反応のＨＤＩを１２０〜１４０℃、０．０１〜０．０５Ｔｏｒｒで薄膜蒸留により除去し、目的物を得た。
その後、上記で得られたポリイソシアヌレートと二価アルコールとを撹拌機、温度計および還流冷却器を取り付けた四ツ口フラスコに仕込んだ。これを撹拌しながら６０〜８０℃に加熱し、目標のＮＣＯ含量に達するまでウレタン化反応を行って、ウレタン結合含有のＨＤＩポリイソシアヌレート（ポリイソシアヌレート体）を得た。
【００３９】
［合成例７］
撹拌機、温度計、還流冷却器、および窒素吹込み管を取り付けた四ツ口フラスコ内を窒素雰囲気にした後、ＨＤＩと二価アルコールとを仕込んだ。これを撹拌しながら５０〜７０℃に加熱し、目標のＮＣＯ含量に達するまでウレタン化反応を行った。その後、この反応液中にウレトジオン化およびイソシアヌレート化触媒を加えて５０〜７０℃でウレトジオン化およびイソシアヌレート化反応を行い、所定のＮＣＯ含量（反応停止時のＮＣＯ含量）に到達した時点で停止剤を加えて反応を停止させ、ウレトジオン二量体およびイソシアヌレート三量体構造を有するウレタン結合含有のＨＤＩ変性体を含む淡黄色の反応生成液を得た。
未反応のＨＤＩを１２０〜１４０℃、０．０１〜０．０５Ｔｏｒｒで薄膜蒸留により除去し、目的のＨＤＩ変性物を得た。ウレトジオン二量体含有率、イソシアヌレート環状三量体含有率を、ＧＰＣによって得られる各ピークの面積百分率をもとに検量線から求めたところ、ウレトジオン２量体含有率＝４０質量％、イソシアヌレート環状３量体含有率＝１０質量％であった。
【００４０】
［合成例８］
撹拌機、温度計、還流冷却器、および窒素吹込み管を取り付けた四ツ口フラスコ内を窒素雰囲気にした後、ＨＤＩと水と、表１記載のその他原料とを仕込み（ＨＤＩ／水モル比＝５）、液温度を１６０〜１７０℃に加熱し、１時間反応させてＨＤＩのビュレット変性体である淡黄色の反応生成液を得た。
未反応のＨＤＩを１２０〜１４０℃、０．０１〜０．０５Ｔｏｒｒで薄膜蒸留により除去し、ＨＤＩのビュレット変性体を得た。
なお、ＧＰＣにて、尿素２量体濃度を測定したところ、０．２質量％以下であった。ＧＰＣ測定は、東ソー株式会社製ＨＬＣ−８１２０ＧＰＣを用い、東ソーＴＳＫｇｅｌ  Ｓｕｐｅｒ  ＨＭ−Ｍのミックスカラムを分離カラムとして用いて行った。この際、分子量３１０付近にトップピークを持つピークの面積％を尿素２量体の質量％とした。
【００４１】
［合成例９］
撹拌機、温度計、還流冷却器、および窒素吹き込み管を取り付けた四ツ口フラスコ内を窒素雰囲気にした後、ＨＤＩと一価アルコールとを仕込んだ。これを撹拌しながら６０〜８０℃に加熱して反応させ、目標のＮＣＯ含量に達するまでウレタン化反応を行った。次に触媒を仕込んで９０〜１００℃で反応させ、目標のＮＣＯ含量に達するまでアロファネート化反応を行い、停止剤を投入して反応を停止した。
未反応のＨＤＩを１２０〜１４０℃、０．０１〜０．０５Ｔｏｒｒで薄膜蒸留により除去し、ＨＤＩのアロファネート変性体を得た。
【００４２】
上記合成例１〜９において、使用した各原料、それらの仕込み量（質量部）および反応停止時のＮＣＯ含量を表１に示す。
なお、表１において、Ｐ−１０１０は、クラレポリオールＰ−１０１０（分子量＝１０００、株式会社クラレ製、３−メチル−１，５−ペンタンジオールを原料とするポリエステルポリオール）である。
【００４３】
【表１】
2008115343.tif 000002
【００４４】
また、上記合成例１〜９で得られたポリイソシアヌレート体（ＨＤＩポリイソシアヌレート、ウレタン結合含有ＨＤＩポリイソシアヌレート）、ＨＤＩの各種変性体について、ＮＣＯ含量、粘度、および未反応のＨＤＩ留去後の遊離ＨＤＩ含有率を測定した結果、並びに各種溶剤やフッ素樹脂ポリオールに対する溶解性を評価した結果を表２に示す。なお、ＨＤＩ、イソホロンジイソシアネート（ＩＰＤＩ）についても同様の測定・評価を行い、その結果を併せて表２に示した。
【００４５】
【表２】
2008115343.tif 000003
【００４６】
表２において、各項目は以下の手法により、測定、評価した。
（１）粘度
ＪＩＳ  Ｋ  ２２８３（原油及び石油製品−動粘度試験法及び粘度指数算出方法）に準拠して２５℃の動粘度を測定した。
（２）遊離ＨＤＩ含有量
ガスクロマトグラフィー分析（装置：株式会社  島津製作所製  ＧＣ−１４Ａ、カラム：シリコンＤＣ  ＨＶグリース）により測定した。
（３）溶解性
各合成例で得られた生成物、ＨＤＩおよびＩＰＤＩを、それぞれイプゾール１００（出光興産株式会社製）、ミネラルスピリット、ＮＢＤＩ（コスモネートＮＢＤＩ、三井武田ケミカル株式会社製）、フッ素樹脂ポリオール（ルミフロンＬＦ８００、旭硝子株式会社製）と、固形分質量比で１：１で配合した際の配合液の外観を、以下の基準によって評価した。
○：透明
△：半透明
×：不透明または不溶解物あり
【００４７】
［２］弱溶剤型フッ素樹脂塗料用硬化剤の調製
［実施例１〜１２］
合成例１（実施例１）、合成例２−１（実施例２〜４）、合成例２−２（実施例５）、合成例３−１（実施例６）、合成例４（実施例７）、合成例５（実施例８〜１０）、合成例６（実施例１１，１２）で得られたポリイソシアヌレート体と、コスモネートＮＢＤＩ（三井武田ケミカル株式会社製）と、エチルシリケート４０またはエチルシリケート４８（いずれもコルコート株式会社製：エチルシリケート縮合物）と、イプゾール１００、またはミネラルスピリットとを、それぞれ表３に示す割合で分散用ステンレス容器に仕込み、常温で１５分間撹拌して透明な硬化剤溶液を得た。
なお、表３における有機ポリイソシアネート組成物の粘度は、表２の粘度と同様にして測定した。
【００４８】
【表３】
2008115343.tif 000004
【００４９】
［比較例１〜１２］
合成例２−３、合成例２−４、合成例３−２、合成例３−３、合成例５、合成例７〜９で得られたポリイソシアヌレート化合物、コスモネートＮＢＤＩ、ＨＤＩ、ＩＰＤＩ、エチルシリケート４８、およびイプゾール１００、ミネラルスピリットまたは酢酸ブチルを、それぞれ表４に示す割合で分散用ステンレス容器に仕込み、常温で１５分間撹拌して硬化剤溶液を得た。
なお、表４における有機ポリイソシアネート組成物の粘度は、表２の粘度と同様にして測定した。
【００５０】
【表４】
2008115343.tif 000005
【００５１】
上記実施例１〜１２および比較例１〜１２で得られた硬化剤溶液について、臭気および外観を、下記手法により評価した。結果を表５に示す。
［１］臭気
臭気の判定は、人の嗅覚により評価した。
○：刺激臭がない
×：刺激臭を感じる（ある）
［２］外観
目視により評価した。
○：透明で沈殿物のない均一な液体
×：白濁または沈殿物がある
【００５２】
【表５】
2008115343.tif 000006
【００５３】
また、上記実施例１〜１２および比較例１〜１２で得られた硬化剤溶液を、下記手法により調製した主剤と、主剤：硬化剤＝７：１（質量比、［ＮＣＯ］／［ＯＨ］当量比は表６に示す）の比率で配合し、フッ素樹脂塗料を製造した。
［主剤の製造］
１５０部のルミフロンＬＦ８００（旭硝子株式会社製：弱溶剤可溶フッ素樹脂ポリオール、水酸基価３５ｍｇＫＯＨ／ｇ、酸価０．５ｍｇＫＯＨ／ｇ、数平均分子量９０００）、１８０部のタイペークＣＲ９７（顔料、石原産業株式会社製：酸化チタン）、６５部のＬＡＷＳ（弱溶剤、シェルケミカルズジャパン株式会社製：ミネラルスピリット）を分散用ステンレス容器に仕込み、１５分間撹拌した。ここに各成分の合計量と同量のガラスビーズを加えた後、サンドミルにて３０分間ミル分散を行い、グラインドゲージで粒径１０μｍ以下になったことを確認して分散を終了した。分散後の白色ペーストに、さらに３０５部のルミフロンＬＦ８００を撹拌しながら加えた後、１５分間撹拌した。ろ過により、ガラスビーズを除去して、白色の主剤を得た。
【００５４】
【表６】
2008115343.tif 000007
【００５５】
得られたフッ素樹脂塗料について、ＪＩＳ  Ｋ５６５９に準拠し、乾燥時間、耐屈曲性、耐衝撃性、強制汚染、ポットライフを測定、評価するとともに、ＮＣＯ含量を測定した。
なお、乾燥時間の評価は、半硬化による判定を行い、耐屈曲性および耐衝撃性の評価は上塗りのみで実施した。これらの結果を併せて表７に示す。
なお、強制汚染試験の評価は、コニカミノルタセンシング株式会社製の分光測色計ＣＭ−３６００ｄを使用して明度を測定、試験前の試験体との明度差（ΔＬ＊）で評価した。
明度差（ΔＬ＊）＝［試験後の塗膜明度（Ｌ＊１）−試験前の塗膜明度（Ｌ＊０）］
○：  ΔＬ＊  −７以上
×：  ΔＬ＊  −７未満
また、フッ素樹脂塗膜の評価は、促進耐候性試験キセノンランプ法（ＪＩＳ  Ｋ５６００−７−７）に準拠して行った。２，５００時間照射後の６０度光沢を測定し、初期光沢に対する光沢保持率で評価した。８０％以上を良好と判断した。
【００５６】
【表７】
2008115343.tif 000008
【００５７】
表５，７に示されるように、実施例１〜１２で得られたＨＤＩポリイソシアヌレートおよび／またはウレタン結合含有ＨＤＩポリイソシアヌレートと、ＮＢＤＩとを含む硬化剤は、臭気、透明性ともに良好であり、また、これらの硬化剤を用いた２液型フッ素樹脂塗料は、ポットライフも実用上問題なく、しかもこの塗料から得られた塗膜は、乾燥性および強度に優れていることがわかる。また、本発明のフッ素樹脂塗料用硬化剤を用いた２液型フッ素樹脂塗料は、比較例の弱溶剤型フッ素樹脂塗料に比べて、各項目のバランスが良く、特に耐候性に優れていることがわかる。